【誤訳訂正書】
【提出日】平成16年10月22日(2004.10.22)
【誤訳訂正１】
【訂正対象書類名】明細書
【訂正対象項目名】全文
【訂正方法】変更
【訂正の内容】
【書類名】      明細書
【発明の名称】  脱インク用プロセス水の清澄化のための親水性分散ポリマー
【特許請求の範囲】
【請求項１】  次の工程を含む、インク含有紙プロセス水を清澄化する方法：
前記水に凝固剤を投与して凝固してプロセス流を作る工程；
前記凝固したプロセス流からの固体に親水性分散ポリマーを投与して、インク及び他の不純物を含むフロックを形成する工程；及び
前記プロセス流からフロックの固液分離を行う工程、但しここに前記固液分離は起泡分離によって実施する。
【請求項２】  前記親水性分散ポリマーが次のものを含む、請求項１の方法：
（ａ）次の一般式（Ｉ）で示されるカチオンモノマー：
【化１】
1998192868.tif 000001
（ここに、Ｒ1 はＨ又はＣＨ3 であり；各Ｒ2 及びＲ3 は炭素原子数１〜２のアルキル基であり；Ｒ4 はＨ又は炭素原子数１〜２のアルキル基であり；Ａ’は酸素原子又はＮＨであり；Ｂ’は炭素原子数２〜４のアルキレン基又はヒドロキシプロピレン基であり；そしてＸ- はアニオン対イオンである）；及び
（ｂ）多価アニオン塩の水溶液中の（メタ）アクリルアミドを含む第２のモノマー、
但しここに、重合は、式（Ｉ）で示される少なくとも１つのモノマー及びポリジアリルジメチルアンモニウムクロリドを含む有機高分子量多価カチオン水溶性ポリマーからなる群から選ばれるポリマーの存在下に実施される。
【請求項３】  前記親水性分散ポリマーが、アクリルアミドとジメチルアミノエチルアクリレートメチルクロリド第４級塩のコポリマーである、請求項２の方法。
【請求項４】  前記親水性分散ポリマーが約１モル％〜約３０モル％のカチオン電荷を有する、請求項２の方法。
【請求項５】  前記親水性分散ポリマーの固有粘度が約１０．０〜２２．０デシリットル／グラムである、請求項２の方法。
【請求項６】  前記親水性分散ポリマーの投与量が、生成物ベースで約０．１〜約１００ppm である、請求項１の方法。
【請求項７】  前記親水性分散ポリマーの投与量が、活性体ベースで約０．５〜約１０ppm である、請求項６の方法。
【請求項８】  前記凝固剤が、ポリ（ジアリルジメチルアンモニウムクロリド）、両性のジアリルジメチルアンモニウムクロリド含有コポリマー、及びジメチルアミン／エピクロロヒドリンの縮合ポリマーからなる群から選ばれる、請求項１の方法。
【発明の詳細な説明】
【０００１】
【発明の属する技術分野】
本発明は、ペーパーストック（ｐａｐｅｒ  ｓｔｏｃｋ）のリサイクルから得られる脱インクプロセス水の清澄化に関する。より詳しくは、本発明は、脱インク流入水用の水清澄化剤として、ＤＭＡＥＡ・ＭＣＱ及びアクリルアミドの親水性分散コポリマーを使用することに関する。
【０００２】
【従来の技術及び発明が解決しようとする課題】
リサイクル紙はパルプ源としての使用が増えている。１つの主要なパルプ化工程は、どんな印刷されたリサイクル紙の源であれそれからインクを除くことを含む。インク除去プロセスのために大量の水が必要であり、その浄化は固／液分離単位操作を用いて達成される。起泡分離（ｄｉｓｓｏｌｖｅｄ  ａｉｒ  ｆｌｏｔａｔｉｏｎ）（ＤＡＦ）が一般に使用される。リサイクル工場は非常に多くの場合、工場の閉じた水サイクルを大いに重視する大都市圏に位置している。結局、脱インク洗浄水の効果的な浄化が重要となる。何故なら、例えばＤＡＦから生じた水の再使用は、白色度のような紙の質を低下させる原因となり得るからである。また、これらの水が他の目的に使用されるならば、ＢＯＤ／ＣＯＤ及び懸濁された固体の量を最小にすることが望ましいからである。
【０００３】
プロセス水流からの固体の除去のために、清澄化化学薬品は、一般には機械的清澄化材と共に使用される。清澄化化学薬品は、懸濁された固体を凝固させ及び／又は凝集させて大きな粒子とし、次いでこれを重力による沈降又は浮選によりプロセス流から除去し得る。個々の水の特性に依存して、異なった化学薬品のタイプ及びプログラムを利用することができる。
【０００４】
清澄化とは、一般に非沈降性の物質を、凝固、凝集及び沈降により除去することをいう。凝固は、電荷の中和により不安定化するプロセスである。一旦中和されると、粒子はもはや相互に反発せず、集合しうる。コロイドサイズの懸濁物質の除去のためには凝固が必要である。凝集は、不安定化された、「凝固された」粒子を集合させて、より大きな集塊又はフロックを形成するプロセスである。
【０００５】
起泡分離による脱インク用プロセス水の清澄化のための選択の取扱いは、しばしば二重のポリマープログラムである。一般に、これは低分子量カチオン凝固剤及びこれに続く高分子量凝集剤を含む。本発明の好ましい凝固剤は、ジメチルアミノエチルアクリレートメチルクロリド第４級塩、ＤＭＡＥＡ・ＭＣＱとアクリルアミドとの親水性分散コポリマーである。これらの凝集剤を使用すると、従来のラテックスポリマー中に含まれる望ましくない油及び界面活性剤なしに、粒状物質を除去できる。更に、これらの凝集剤はインバーターシステム（ｉｎｖｅｒｔｅｒ  ｓｙｓｔｅｍ）を必要とせず、簡単な供給装置を用いて紙プロセス流に導入できる。
【０００６】
脱インクプロセス水中に凝集剤を使用する前に、電荷中和を与えるために凝固剤を使用することが通例である。これは有効な固体除去を与える。処理される特定の脱インク廃水如何によって、種々のポリマー凝固剤を用い得る。
【０００７】
【課題を解決するための手段】
本発明は、インク含有水を凝固剤で処理し、その後親水性分散ポリマーで処理することによりペーパーストックをリサイクルすることから得られる前記インク含有水を清澄化する方法を含む。前記親水性分散ポリマーは、（ａ）次の一般式（Ｉ）で示されるカチオンモノマー：
【０００８】
【化２】
1998192868.tif 000002
【０００９】
（ここに、Ｒ1 はＨ又はＣＨ3 であり；各Ｒ2 及びＲ3 は炭素原子数１〜２のアルキル基であり；Ｒ4 はＨ又は炭素原子数１〜２のアルキル基であり；Ａ’は酸素原子又はＮＨであり；Ｂ’は炭素原子数２〜４のアルキレン基又はヒドロキシプロピレン基であり；Ｘ- はアニオン性対イオンである）；並びに（ｂ）（メタ）アクリルアミド（多価アニオン塩の水溶液中）で示される第２のモノマー、（ここに、重合は少なくとも１つの式（Ｉ）で示されるモノマーを含む水溶性ポリマーを含む有機高分子量多価カチオン及び／又はポリジアリルメチルアンモニウムクロリド（ＤＡＤＭＡＣ）の存在下で実施される）を含む。前記ポリマーの添加の結果、清澄化されたプロセス水流及び高度に凝集した固体が得られ、後者は通常の固／液分離プロセス、例えば起泡分離法で容易に処理される。
【００１０】
【発明の実施の形態】
本発明は、ペーパーストックのリサイクルから得られるインク含有水を従来の凝固剤で処理した後、親水性分散ポリマーで処理することにより、前記水を清澄化する方法を含む。
【００１１】
好ましくは、前記本発明の親水性分散ポリマーは、ジメチルアミノエチル（メタ）アクリレートメチルクロリド第４級塩（ＤＭＡＥＡ・ＭＣＱ）カチオンモノマーと（メタ）アクリルアミド（ＡｃＡｍ）とのコポリマーである。上記のポリマーは製紙プロセスにおいて使用するのに利益を与えることが見いだされた。特に、前記本発明の親水性分散ポリマーは、同じ電荷の商業的に標準のＤＭＡＥＡメチルクロリド第４級ラテックスと比較して、脱インクプロセス水清澄化に関して改善された又は同じ活性を示す。これらの凝集剤を使用すると、通常のラテックスポリマー中に含まれている油及び界面活性剤の望ましくない添加なしに粒状物質を除去する。更に、これらの凝集剤はインバーターシステムを必要とせず、簡単な供給装置を用いて紙プロセス流に導入できる。ラテックスは、この明細書において、逆のｗ／ｏエマルジョンポリマーと定義される。
【００１２】
以下の例１及び２は、種々の比のモノマー成分の割合のコポリマーを調製するための方法を概説する。好ましくは、コポリマー中に存在する第４級ジメチルアミノエチルアクリレートメチルクロリドの量は、約３モル％〜約３０モル％である。好ましくは、この親水性分散ポリマーはカチオン電荷（ｃａｔｉｏｎｉｃ  ｃｈａｒｇｅ）が約１モル％〜約３０モル％である。更に、本発明の親水性分散ポリマーの固有粘度は、好ましくは約１１．９〜約２１．２ｄｌ／ｇである。本発明の好ましい方法によれば、この分散ポリマーは、生成物ベースで約０．１〜約１００ppm の量で加えられる。
【００１３】
前記リサイクル紙流出液は始めに凝固剤で処理されて凝固された流出液を製造する。この工程は一般に流出液中のインク不純物を相互に凝結させるように機能する。しかしながら、この不純物の凝結は、それらを機械的固／液分離プロセスによる分離になじむ粒子に形成しない。上述のように、脱インク用プロセス水に凝集剤を使用する前に、電荷を中和するために凝固剤を使用するのが通例である。処理される特定の脱インク廃水如何によって、種々のポリマー状凝固剤が用いられる。従来のポリマー状凝固剤のより詳細な記述については、Ｎａｌｃｏ  Ｗａｔｅｒ  Ｈａｎｄｂｏｏｋ，Ｓｅｃｏｎｄ  Ｅｄｉｔｉｏｎ，１９８８，ＭｃＧｒｏｗ−Ｈｉｌｌ，Ｉｎｃ．（この記載内容をここに援用してこの明細書の記載に含める）を参照のこと。凝固剤の使用は、通例のことであり、本発明の一部を構成しない。
【００１４】
固／液分離を達成するためには、明瞭な物体、又はフロックが凝集剤の助けで形成されなければならない。本発明の好ましい凝集剤は、第４級ジメチルアミノエチル（メタ）アクリレートメチルクロリド（ＤＭＡＥＡ・ＭＣＱ）カチオンモノマーと（メタ）アクリルアミド（ＡｃＡｍ）とのコポリマーである。好ましくは、前記凝集剤は固有粘度が約１０．０〜約２２．０デシリットル／グラム（ｄｌ／ｇ）である。
【００１５】
前記凝集剤は、紙プロセス水流中に懸濁された中和されたコロイド状粒子の凝結を引き起こすものと考えられる。凝結は、中和された粒子を集合させる捕捉剤（即ち、無機凝集剤）又は結合剤（即ち、有機凝集剤）の作用の結果である。
【００１６】
二重ポリマー処理は、一般に低分子量カチオン凝固剤と高分子量凝集剤との組み合わせを含む。一般的なカチオン凝固剤は、ポリ（ジアリルジメチルアンモニウムクロリド）、両性ジアリルジメチルアンモニウムクロリド／アクリル酸含有コポリマー、二塩化エチレン／アンモニア又はジメチルアミン／エピクロロヒドリンの縮合ポリマーである。従来のアクリルアミドベースの凝集剤は、固／液分離を助けるために利用されてきた。
【００１７】
伝統的に、凝固剤は、好ましくはＤＡＦユニットに先立って溶液の形の系に加えられ、一方で前記凝集剤はＤＡＦユニットに加えられた後起泡分離が行われる。この起泡分離は、有効量、一般に約０．５〜１０ppm を加えられる。
【００１８】
【実施例】
以下の例は本発明の好ましい具体例及び有用性を記述し、特許請求の範囲で特に述べない限り本発明を限定する意図はない。
【００１９】
（例１）（アクリルアミドと３モル％のＤＭＡＥＡ・ＭＣＱとの分散コポリマーを合成する方法）
攪拌機、温度調節器、及び水冷コンデンサーを備えた２リットル樹脂製反応器に、アクリルアミドの４８．１％溶液２８７．５９ｇ（１．９４６１モル）、ＤＭＡＥＡ・ＭＣＱの８０．６％溶液７．２４ｇ（０．０３０１モル）、２５０ｇの硫酸アンモニウム、２２５．５９ｇの脱イオン水、２７ｇのグリセロール、ＤＡＤＭＡＣ（ポリジアリルジメチルアンモニウムクロリド）（ＩＶ＝１．５ｄｌ／ｇ）の１６％溶液５６．２５ｇ、ポリＤＭＡＥＡ・ＭＣＱ（ＩＶ＝２．０ｄｌ／ｇ）の２０％溶液１８ｇ及び０．３ｇのＥＤＴＡを加えた。この混合物を４８℃に加熱し、２，２’−アゾビス（２−アミノプロパン）ジヒドロクロリドの４％溶液０．５０ｇを加えた。得られた溶液を１０００ｃｃ／分の窒素で分散（ｓｐａｒｇｅ）した。１５分後に、重合は始まり、前記溶液は粘稠になった。その後４時間に亘って温度を４８℃に維持し、９５．８６ｇ（０．６４８７モル）の４８．１％アクリルアミド、１２．０７ｇ（０．０５０２モル）のＤＭＡＥＡ・ＭＣＱの８０．６％溶液、９ｇのグリセロール及び０．１ｇのＥＤＴＡをこの反応器にシリンジポンプを用いてポンプ供給した。得られたポリマー分散液に２，２’−アゾビス（２−アミジノプロパン）ジハイドロクロリドの４％溶液０．５０ｇを加えた。次いで、この分散液を４８℃〜５５℃の温度で更に２．５時間反応させた。得られたポリマー分散液はブルックフィールド粘度が５６００ｃｐｓであった。上記分散液に、１０ｇの９９％酢酸及び２０ｇの硫酸ナトリウムを加えた。得られた分散液はブルックフィールド粘度が１５２５ｃｐｓであり、０．１２５Ｍ  ＮａＮＯ3 中で１２．１ｄｌ／ｇの固有粘度を有するアクリルアミドとＤＭＡＥＡ・ＭＣＱの９７／３コポリマー２０％を含んでいた。
【００２０】
（例２）（アクリルアミドと１０モル％のＤＭＡＥＡ・ＭＣＱとの分散コポリマーの合成方法）
攪拌機、温度調節器、及び水冷コンデンサーを備えた２リットル樹脂製反応器に、アクリルアミドの４８．１％溶液２３９．３８ｇ（１．６１９９モル）、ＤＭＡＥＡ・ＭＣＱの８０．６％溶液２１．６３ｇ（０．０９００１モル）、２６０ｇの硫酸アンモニウム、２５８．０１ｇの脱イオン水、１８ｇのグリセロール、ポリＤＡＤＭＡＣ（ＩＶ＝１．５ｄｌ／ｇ）の１６％溶液３３．７５ｇ、ポリＤＭＡＥＡ・ＭＣＱ（ＩＶ＝２．０ｄｌ／ｇ）の２０％溶液３６ｇ及び０．３ｇのＥＤＴＡを加えた。この混合物を４８℃に加熱し、２，２’−アゾビス（２−アミノプロパン）ジヒドロクロリドの４％溶液０．５０ｇを加えた。得られた溶液を１０００ｃｃ／分の窒素で分散（ｓｐａｒｇｅ）した。１５分後に、重合は始まり、前記溶液は粘稠になった。その後４時間に亘って温度を４８℃に維持し、７９．７９ｇ（０．５３９９モル）の４８．１％アクリルアミド、３６．０４ｇ（０．１５００モル）のＤＭＡＥＡ・ＭＣＱの８０．６％溶液、６ｇのグリセロール及び０．１ｇのＥＤＴＡをこの反応器にシリンジポンプを用いてポンプ供給した。得られたポリマー分散液に２，２’−アゾビス（２−アミジノプロパン）ジハイドロクロライドの４％溶液０．５０ｇを加えた。次いで、この分散液を４８℃〜５５℃の温度で更に２．５時間反応させた。得られたポリマー分散液はブルックフィールド粘度が７６００ｃｐｓであった。上記分散液に、１０ｇの９９％酢酸及び２０ｇの硫酸ナトリウムを加えた。得られた分散液はブルックフィールド粘度が２１００ｃｐｓであり、０．１２５Ｍ  ＮａＮＯ3 中で１５．５ｄｌ／ｇの固有粘度を有するアクリルアミドとＤＭＡＥＡ・ＭＣＱの９０／１０コポリマー２０％を含んでいた。
【００２１】
（起泡分離用水サンプル）
以下の条件下に実験室で合成サンプルを調製した。油ベースの新聞印刷用紙（７０ｗｔ％）及び雑誌（３０ｗｔ％）の混合物を、水酸化ナトリウム（紙ベースで０．５％）、ケイ酸ナトリウム（２．０％）、界面活性剤（０．５％、エトキシル化線状アルコール、ＨＬＢ１４．５）、キレート（０．２５％、ＤＴＰＡ、ジエチレントリアミン五酢酸）、及び過酸化水素（１．０％）を用いて、再パルプ化した（コンシステンシー４．５％、４５℃、３０分）。この脱インク用水を機械的に抽出し、集め、そして約３倍に希釈した。
【００２２】
完成紙料が典型的な新聞印刷用紙雑誌組成物である、米国中西部のティッシュペーパー製造業者から、ＤＡＦ流入液のサンプルを得た。この流入液の全固体は４５００ppm で、溶液のpHは７であった。全サンプルを４℃で貯蔵し、５日以内に試験した。
【００２３】
（ポリマーの評価）
本発明で使用したポリマー及びそれらのそれぞれの説明を表１にまとめる。
【００２４】
典型的なジャーテストを用いてポリマーの性能を観察した。標準的な凝固剤は、脱イオン水中の１％（活性体（ａｃｔｉｖｅｓ））溶液として調製し、また凝集剤は０．１％（生成物（ｐｒｏｄｕｃｔ））の溶液として調製した。報告された投与量は凝固剤については活性体について、凝集剤については生成物に基づいている。脱インク用流入剤のサンプルを２００ｒｐｍ（速い混合）で３分間攪拌し、ここに凝固剤はこの速い混合の始めで加え、この速い混合の最後の４０秒の間に凝集剤を加えた。その後、２５ｒｐｍの遅い混合で２分間混合した。サンプルを５分間沈降させ、上部液層のアリコートを取り出し、必要なときに適当に希釈した。濁りの測定は、ＨＡＣＨ  ＤＲ−２０００を用いて４５０nmで得た。
【００２５】
（例３）
商標名の付いた分散ＤＭＡＥＡ・ＭＣＱ／ＡｃＡｍ凝集剤の当初の選別を、上記のようにして調製された合成水サンプルについて実施した。表２はその後の凝集剤の調査のための最適凝固剤濃度を決定するために使用したデータをまとめたものである。選別した凝固剤、組成物Ａ（線状Ｅｐｉ／ＤＭＡ）、組成物Ｂ（ポリＤＡＤＭＡＣ）、及び組成物Ｃ（９０／１０  ＤＡＤＭＡＣ／ＡＡ）をＤＡＦ系に共通に使用する。カチオン性凝集剤組成物Ｄ（ラテックス１０％ＤＭＡＥＡ・ＭＣＱ／ＡｃＡｍ）についての最適凝固剤性能は、組成物Ａについて１５ppm 、組成物Ｂについて１０ppm 、及び組成物Ｃについて１５ppm で得られた。その後、分散凝集剤の選別の間に、各凝固剤について１５ppm の投与量を用いた。
【００２６】
表３〜５は、組成物Ａ、組成物Ｂ、及び組成物Ｃ、それぞれについてのＤＭＡＥＡ・ＭＣＱ分散ポリマー選別調査の結果をまとめたものである。各凝固剤について、凝集剤の装填は濁りにおける減少に影響されるところが最小であったことが明らかである。また、与えられた凝固剤について、凝集剤５ppm 対３ppm で得られる濁り値には殆ど差はなかった。
広い見地から、分散凝集剤は、それらの同様に装填されたラテックス対と同様な機能を発揮した。
【００２７】
（例４）
一連のＤＭＡＥＡ・ＭＣＱ／ＡｃＡｍコポリマーも、リサイクル工場サンプル中で選別した。表６は後に続く凝集剤の調査のための最適凝固剤濃度を決定するために使用されるデータをまとめたものである。合成水に較べてこの工場水を清澄化するのに、より多くの量の凝固剤が必要であったことは驚くに当たらない。その後の調査で、各凝固剤について、濃度を３０ppm に保持した。
【００２８】
表７〜９は、ＤＭＡＥＡ・ＭＣＱ／ＡｃＡｍコポリマー及び前記工場水の清澄化を助けるそれらの能力についての結果を示す。前記親水性分散凝集剤が、組成物Ａ（表７）又は組成物Ｂ（表８）と共同して使用されるとき、コポリマー中に存在するＤＭＡＥＡ・ＭＣＱの量が増えると、濁りが少し減った。しかしながら、ポリ両性組成物Ｃの場合はそうでなく、この場合は、凝集剤のカチオン電荷の関数としての濁りの減少についての差異は最小であった。各シリーズにおいて、凝集剤の濃度を３ppm から５ppm に増しても濁りは減少しなかった。
【００２９】
１０モル％及び３０モル％のＤＭＡＥＡ・ＭＣＱラテックス並びに分散ポリマー（５ppm で）の比較を図１〜３に示す。この工場サンプルについて、前記分散凝集剤は、それらのラテックス対と同じ、又はやや良好であった。
【００３０】
〔表１〕
ポリマーの説明
固有粘度
凝固剤 （ｄｌ／ｇ）
組成物Ａ    Ｅｐｉ／ＤＭＡ、線状溶液ポリマー                  ０．１１
組成物Ｂ    ポリ（ＤＡＤＭＡＣ）、溶液ポリマー                ０．４５
組成物Ｃ    ９０／１０  ＤＡＤＭＡＣ／ＡＡ溶液ポリマー        １．２
分散体
組成物Ｄ    １モル％ＤＭＡＥＡ・ＭＣＱ／ＡｃＡｍ              １１．９
組成物Ｅ    ３モル％ＤＭＡＥＡ・ＭＣＱ／ＡｃＡｍ              １５．７
組成物Ｆ    ５モル％ＤＭＡＥＡ・ＭＣＱ／ＡｃＡｍ              １４．１
組成物Ｇ    １０モル％ＤＭＡＥＡ・ＭＣＱ／ＡｃＡｍ            １７．０
組成物Ｈ    ２０モル％ＤＭＡＥＡ・ＭＣＱ／ＡｃＡｍ            ２１．２
組成物Ｉ    ３０モル％ＤＭＡＥＡ・ＭＣＱ／ＡｃＡｍ            １７．０
ラテックス  ポリマー
組成物Ｊ    １０モル％ＤＭＡＥＡ・ＭＣＱ／ＡｃＡｍ            １８．０
組成物Ｋ    ３０モル％ＤＭＡＥＡ・ＭＣＱ／ＡｃＡｍ            ２０．０
Ｅｐｉ／ＤＭＡ      エピクロロヒドリン／ジメチルアミン
ＤＡＤＭＡＣ        ジアリルジメチルアンモニウムクロリド
ＡＡ                アクリル酸
ＤＭＡＥＡ・ＭＣＱ  ジメチルアミノエチルアクリレートメチルクロリド第４級塩
ＡｃＡｍ            アクリルアミド
【００３１】
〔表２〕
凝集剤投与量最適化（合成ＤＡＦ水）                                
凝固剤      投与量      凝集剤      投与量      濁り度      濁り度    
（ppm)                  （ppm)    （ＦＴＵ）    減少％    
対照                                            ４１５                
組成物Ａ      ５        組成物Ｊ      ５        ２７６      ３３．４９
組成物Ａ    １０        組成物Ｊ      ５          ３１      ９２．５３
組成物Ａ    １５        組成物Ｊ      ５          １５      ９６．３９
組成物Ａ    ２０        組成物Ｊ      ５          ２０      ９５．１８
組成物Ａ    ４０        組成物Ｊ      ５        １５４      ６２．８９
組成物Ｂ      ５        組成物Ｊ      ５        ２４４      ４１．２０
組成物Ｂ    １０        組成物Ｊ      ５          １９      ９５．４２
組成物Ｂ    １５        組成物Ｊ      ５          ２７      ９３．４９
組成物Ｂ    ２０        組成物Ｊ      ５        ２１８      ４７．４７
組成物Ｃ      ５        組成物Ｊ      ５        ２８２      ３２．０５
組成物Ｃ    １０        組成物Ｊ      ５          ５８      ８６．０２
組成物Ｃ    １５        組成物Ｊ      ５          ３９      ９０．６０
組成物Ｃ    ２０        組成物Ｊ      ５        ２４６      ４０．７２
【００３２】
〔表３〕
ＤＭＡＥＡ・ＭＣＱ分散ポリマーの選別（合成ＤＡＦ水）                
凝固剤    投与量    凝集剤    モル％      投与量    濁り度    濁り度
（ppm)              ＤＭＡＥＡ  （ppm)  （ＦＴＵ）  減少％
・ＭＣＱ                                  
対照                                                ４１５              
組成物Ａ  １５      組成物Ｊ    １０        ５        １５    ９６．３９
組成物Ａ  １５      組成物Ｊ    １０        ３        １３    ９６．８７
組成物Ａ  １５      組成物Ｋ    ３０        ５        １１    ９７．３５
組成物Ａ  １５      組成物Ｋ    ３０        ３        １０    ９７．５９
組成物Ａ  １５      組成物Ｄ      １        ５        １８    ９５．６６
組成物Ａ  １５      組成物Ｅ      ３        ５        １８    ９５．６６
組成物Ａ  １５      組成物Ｆ      ５        ５        ２１    ９４．９４
組成物Ａ  １５      組成物Ｇ    １０        ５        １５    ９６．３９
組成物Ａ  １５      組成物Ｈ    ２０        ５        １６    ９６．１４
組成物Ａ  １５      組成物Ｉ    ３０        ５        １０    ９７．５９
組成物Ａ  １５      組成物Ｄ      １        ３        １６    ９６．１４
組成物Ａ  １５      組成物Ｅ      ３        ３        １７    ９５．９０
組成物Ａ  １５      組成物Ｆ      ５        ３        １６    ９６．１４
組成物Ａ  １５      組成物Ｇ    １０        ３        １２    ９７．１１
組成物Ａ  １５      組成物Ｈ    ２０        ３        １０    ９７．５９
組成物Ａ  １５      組成物Ｉ    ３０        ３          ８    ９８．０７
【００３３】
〔表４〕
ＤＭＡＥＡ・ＭＣＱ分散ポリマーの選別（合成ＤＡＦ水）                
凝固剤    投与量    凝集剤    モル％      投与量    濁り度    濁り度
（ppm)              ＤＭＡＥＡ  （ppm)  （ＦＴＵ）  減少％
・ＭＣＱ                                  
対照                                                ４１５              
組成物Ｂ  １５      組成物Ｊ    １０        ５        ２７    ９３．４９
組成物Ｂ  １５      組成物Ｊ    １０        ３        ２８    ９３．２５
組成物Ｂ  １５      組成物Ｋ    ３０        ５        ２１    ９４．９４
組成物Ｂ  １５      組成物Ｋ    ３０        ３        ２１    ９４．９４
組成物Ｂ  １５      組成物Ｄ      １        ５        １７    ９５．９０
組成物Ｂ  １５      組成物Ｅ      ３        ５        ２２    ９４．７０
組成物Ｂ  １５      組成物Ｆ      ５        ５        ２０    ９５．１８
組成物Ｂ  １５      組成物Ｇ    １０        ５        １７    ９５．９０
組成物Ｂ  １５      組成物Ｈ    ２０        ５        ２１    ９４．９４
組成物Ｂ  １５      組成物Ｉ    ３０        ５        ２３    ９４．４６
組成物Ｂ  １５      組成物Ｄ      １        ３        ２８    ９３．２５
組成物Ｂ  １５      組成物Ｅ      ３        ３        ２７    ９３．４９
組成物Ｂ  １５      組成物Ｆ      ５        ３        ２４    ９４．２２
組成物Ｂ  １５      組成物Ｇ    １０        ３        １９    ９５．４２
組成物Ｂ  １５      組成物Ｈ    ２０        ３        ２０    ９５．１８
組成物Ｂ  １５      組成物Ｉ    ３０        ３        ２０    ９５．１８
【００３４】
〔表５〕
ＤＭＡＥＡ・ＭＣＱ分散ポリマーの選別（合成ＤＡＦ水）                
凝固剤    投与量    凝集剤    モル％      投与量    濁り度    濁り度
（ppm)              ＤＭＡＥＡ  （ppm)  （ＦＴＵ）  減少％
・ＭＣＱ                                  
対照                                                ４１５              
組成物Ｃ  １５      組成物Ｊ    １０        ５        ３９    ９０．６０
組成物Ｃ  １５      組成物Ｊ    １０        ３        ３０    ９２．７７
組成物Ｃ  １５      組成物Ｋ    ３０        ５        ２０    ９５．１８
組成物Ｃ  １５      組成物Ｋ    ３０        ３        ６２    ８５．０６
組成物Ｃ  １５      組成物Ｄ      １        ５        ３０    ９２．７７
組成物Ｃ  １５      組成物Ｅ      ３        ５        ４７    ８８．６７
組成物Ｃ  １５      組成物Ｆ      ５        ５        １９    ９５．４２
組成物Ｃ  １５      組成物Ｇ    １０        ５        ３６    ９１．３３
組成物Ｃ  １５      組成物Ｈ    ２０        ５        ２８    ９３．２５
組成物Ｃ  １５      組成物Ｉ    ３０        ５        ２０    ９５．１８
組成物Ｃ  １５      組成物Ｄ      １        ３        ３４    ９１．８１
組成物Ｃ  １５      組成物Ｅ      ３        ３        ４６    ８８．９２
組成物Ｃ  １５      組成物Ｆ      ５        ３        ２８    ９３．２５
組成物Ｃ  １５      組成物Ｇ    １０        ３        ２３    ９４．４６
組成物Ｃ  １５      組成物Ｈ    ２０        ３        ５８    ８６．０２
組成物Ｃ  １５      組成物Ｉ    ３０        ３        ３１    ９２．５３
【００３５】
〔表６〕
凝集剤投与量最適化（中西部ティッシュ紙工場ＤＡＦ水）              
凝固剤      投与量      凝集剤      投与量      濁り度      濁り度    
（ppm)                  （ppm)    （ＦＴＵ）    減少％    
対照                                            ４５０                
組成物Ａ      ５        組成物Ｊ      ５        １５７      ６５．１１
組成物Ａ    １０        組成物Ｊ      ５        １３３      ７０．４４
組成物Ａ    ２０        組成物Ｊ      ５        １０８      ７６．００
組成物Ａ    ３０        組成物Ｊ      ５          ９９      ７８．００
組成物Ａ    ４０        組成物Ｊ      ５        １０１      ７７．５６
組成物Ａ    ５０        組成物Ｊ      ５          ９４      ７９．１１
組成物Ｂ      ５        組成物Ｊ      ５        １１９      ７３．５６
組成物Ｂ    １０        組成物Ｊ      ５        １０７      ７６．２２
組成物Ｂ    ２０        組成物Ｊ      ５          ９１      ７９．７８
組成物Ｂ    ３０        組成物Ｊ      ５          ９１      ７９．７８
組成物Ｂ    ４０        組成物Ｊ      ５          ８９      ８０．２２
組成物Ｃ      ５        組成物Ｊ      ５        １１４      ７４．６７
組成物Ｃ    １０        組成物Ｊ      ５          ９８      ７８．２２
組成物Ｃ    ２０        組成物Ｊ      ５          ８５      ８１．１１
組成物Ｃ    ３０        組成物Ｊ      ５          ７９      ８２．４４
組成物Ｃ    ４０        組成物Ｊ      ５        １０６      ７６．４４
【００３６】
〔表７〕
ＤＭＡＥＡ・ＭＣＱ分散ポリマーの選別
（中西部ティッシュ紙工場ＤＡＦ水）                                  
凝固剤    投与量    凝集剤    モル％      投与量    濁り度    濁り度
（ppm)              ＤＭＡＥＡ  （ppm)  （ＦＴＵ）  減少％
・ＭＣＱ                                  
対照                                                ４５０              
組成物Ａ  ３０      組成物Ｊ    １０        ３      １１４    ７４．６７
組成物Ａ  ３０      組成物Ｊ    １０        ５        ９９    ７８．００
組成物Ａ  ３０      組成物Ｊ    １０      １０        ９２    ７９．５６
組成物Ａ  ３０      組成物Ｊ    １０      １５        ９２    ７９．５６
組成物Ａ  ３０      組成物Ｋ    ３０        ３        ９５    ７８．８９
組成物Ａ  ３０      組成物Ｋ    ３０        ５        ８８    ８０．４４
組成物Ａ  ３０      組成物Ｄ      １        ３      １２７    ７１．７８
組成物Ａ  ３０      組成物Ｅ      ３        ３      １２７    ７１．７８
組成物Ａ  ３０      組成物Ｆ      ５        ３      １１８    ７３．７８
組成物Ａ  ３０      組成物Ｇ    １０        ３      １０３    ７７．１１
組成物Ａ  ３０      組成物Ｈ    ２０        ３      １０２    ７７．３３
組成物Ａ  ３０      組成物Ｉ    ３０        ３        ９８    ７８．２２
組成物Ａ  ３０      組成物Ｄ      １        ５      １２８    ７１．５６
組成物Ａ  ３０      組成物Ｅ      ３        ５      １３５    ７０．００
組成物Ａ  ３０      組成物Ｆ      ５        ５      １２２    ７２．８９
組成物Ａ  ３０      組成物Ｇ    １０        ５      １０１    ７７．５６
組成物Ａ  ３０      組成物Ｈ    ２０        ５        ９５    ７８．８９
組成物Ａ  ３０      組成物Ｉ    ３０        ５        ９３    ７９．３３
【００３７】
〔表８〕
ＤＭＡＥＡ・ＭＣＱ分散ポリマーの選別
（中西部ティッシュ紙工場ＤＡＦ水）                                  
凝固剤    投与量    凝集剤    モル％      投与量    濁り度    濁り度
（ppm)              ＤＭＡＥＡ  （ppm)  （ＦＴＵ）  減少％
・ＭＣＱ                                  
対照                                                ４５０              
組成物Ｂ  ３０      組成物Ｊ    １０        ３      １３０    ７１．１１
組成物Ｂ  ３０      組成物Ｊ    １０        ５        ９１    ７９．７８
組成物Ｂ  ３０      組成物Ｋ    ３０        ３        ８２    ８１．７８
組成物Ｂ  ３０      組成物Ｋ    ３０        ５        ８１    ８２．００
組成物Ｂ  ３０      組成物Ｄ      １        ３      １０６    ７６．４４
組成物Ｂ  ３０      組成物Ｅ      ３        ３      １１２    ７５．１１
組成物Ｂ  ３０      組成物Ｆ      ５        ３      １１３    ７４．８９
組成物Ｂ  ３０      組成物Ｇ    １０        ３        ８７    ８０．６７
組成物Ｂ  ３０      組成物Ｈ    ２０        ３        ８１    ８２．００
組成物Ｂ  ３０      組成物Ｉ    ３０        ３        ８５    ８１．１１
組成物Ｂ  ３０      組成物Ｄ      １        ５      １１２    ７５．１１
組成物Ｂ  ３０      組成物Ｅ      ３        ５      １１９    ７３．５６
組成物Ｂ  ３０      組成物Ｆ      ５        ５      １１３    ７４．８９
組成物Ｂ  ３０      組成物Ｇ    １０        ５        ８６    ８０．８９
組成物Ｂ  ３０      組成物Ｈ    ２０        ５        ８３    ８１．５６
組成物Ｂ  ３０      組成物Ｉ    ３０        ５        ８０    ８２．２２
【００３８】
〔表９〕
ＤＭＡＥＡ・ＭＣＱ分散ポリマーの選別
（中西部ティッシュ紙工場ＤＡＦ水）                                  
凝固剤    投与量    凝集剤    モル％      投与量    濁り度    濁り度
（ppm)              ＤＭＡＥＡ  （ppm)  （ＦＴＵ）  減少％
・ＭＣＱ                                  
対照                                                ４５０              
組成物Ｃ  ３０      組成物Ｊ    １０        ３        ７８    ８２．６７
組成物Ｃ  ３０      組成物Ｊ    １０        ５        ７９    ８２．４４
組成物Ｃ  ３０      組成物Ｋ    ３０        ３        ７８    ８２．６７
組成物Ｃ  ３０      組成物Ｋ    ３０        ５        ７４    ８３．５６
組成物Ｃ  ３０      組成物Ｄ      １        ３        ７８    ８２．６７
組成物Ｃ  ３０      組成物Ｅ      ３        ３        ８０    ８２．２２
組成物Ｃ  ３０      組成物Ｆ      ５        ３        ７８    ８２．６７
組成物Ｃ  ３０      組成物Ｇ    １０        ３        ７８    ８２．６７
組成物Ｃ  ３０      組成物Ｈ    ２０        ３        ７７    ８２．８９
組成物Ｃ  ３０      組成物Ｉ    ３０        ３        ７７    ８２．８９
組成物Ｃ  ３０      組成物Ｄ      １        ５        ７７    ８２．８９
組成物Ｃ  ３０      組成物Ｅ      ３        ５        ８０    ８２．２２
組成物Ｃ  ３０      組成物Ｆ      ５        ５        ７７    ８２．８９
組成物Ｃ  ３０      組成物Ｇ    １０        ５        ７７    ８２．８９
組成物Ｃ  ３０      組成物Ｈ    ２０        ５        ７４    ８３．５６
組成物Ｃ  ３０      組成物Ｉ    ３０        ５        ６８    ８４．８９
【００３９】
特許請求の範囲に定義された本発明の概念と範囲から離れることなく、ここに記載した本発明の方法の組成物、操作及び配列を変化させることができる。
【図面の簡単な説明】
【図１】
３０ppm の組成物Ａの存在下での１０モル％及び３０モル％のＤＭＡＥＡ・ＭＣＱラテックスと分散ポリマーとの濁り度減少を比較するグラフである。
【図２】
３０ppm の組成物Ｂの存在下での１０モル％及び３０モル％のＤＭＡＥＡ・ＭＣＱラテックスと分散ポリマーとの濁り度減少を比較するグラフである。
【図３】
３０ppm の組成物Ｃの存在下での１０モル％及び３０モル％のＤＭＡＥＡ・ＭＣＱラテックスと分散ポリマーとの濁り度減少を比較するグラフである。